(57)【特許請求の範囲】
【請求項１】
集電体の少なくとも一方の面に形成された活物質層の表面に電気的絶縁性のオーバーコート層が形成された電極の製造方法であって、
前記オーバーコート層を形成するオーバーコート層形成工程は、前記オーバーコート層を構成する粒子状のオーバーコート材と、バインダとが溶媒に分散されたオーバーコート用スラリーを、前記オーバーコート用スラリー中の前記オーバーコート材の固形分率（％）が、１００×（前記オーバーコート層の膜厚）／（前記活物質層を構成する活物質の粒径）より小さいという条件で、前記活物質層が形成された前記集電体上に前記活物質層を覆うように塗布する工程であり、
前記電極は負極であり、前記活物質は黒鉛であり、前記オーバーコート層はセラミック層であり、前記セラミック層を形成するセラミック粒子の粒径は、前記黒鉛の粒径よりも小さく、
前記固形分率は、１０％以上、且つ、２０％以下であることを特徴とする電極の製造方法。
【請求項２】
前記オーバーコート層形成工程は、オーバーコート用スラリーの塗布後に、乾燥手段を備え、前記オーバーコート用スラリー中の溶媒を除去する請求項１に記載の電極の製造方法。
【発明の詳細な説明】
【技術分野】
【０００１】
本発明は、電極の製造方法に係り、詳しくは二次電池やキャパシタのような蓄電装置の電極の製造方法に関する。
【背景技術】
【０００２】
二次電池やキャパシタのような蓄電装置は再充電が可能であり、繰り返し使用することができるため電源として広く利用されている。従来から、ＥＶ（Electric Vehicle）やＰＨＶ（Plug-in Hybrid Vehicle）などの車両に搭載される蓄電装置としては、リチウムイオン二次電池や、ニッケル水素二次電池などがよく知られている。これらの二次電池では、例えば、金属箔の表面に活物質を含むペースト状又はスラリー状の活物質合剤を塗布して活物質層を形成した正極及び負極の電極を、間に多孔質かつ樹脂製のセパレータを介在させた状態で積層又は捲回するなどして電極組立体を形成するとともに、該電極組立体をケースに収容している。
【０００３】
従来、電極組立体に関し、正極及び負極間の短絡を防止する絶縁構造について、より耐熱性を向上させる取組みがなされていた。その一つとして、図５に示すように、電極４０として、金属箔４１の表面に形成された活物質層４２上に微小なセラミック粒子からなるセラミック層（絶縁層）４３を形成したものもある。（特許文献１等参照）。
【先行技術文献】
【特許文献】
【０００４】
【特許文献１】特開２００６−３５１３８６号公報
【発明の概要】
【発明が解決しようとする課題】
【０００５】
セラミック層４３が厚いと電池内の電気抵抗が大きくなるため、セラミック層４３はなるべく薄くすることが望まれる。セラミック層４３を薄くする方法として、セラミック層４３を構成する粒子の粒径を小さくすることが考えられる。ところが、電極４０の活物質層４２の表面にセラミック層４３が一体に形成された構成では、セラミック層４３を構成する粒子の粒径が活物質の粒径に比べて小さすぎる場合、セラミック層４３を薄くすると、図６に模式的に示すように、セラミック層４３の一部に凹部４４が生じる。凹部４４は、活物質層４２が露出したり、セラミック層４３の厚さが極端に薄い状態となったりした箇所である。凹部４４は、セラミック層４３を構成する粒子の粒径が活物質粒子に対し相対的に小さいときに顕著であることから、塗布されたオーバーコート用スラリーの一部が、下地である活物質層を構成する活物質粒子間の隙間に侵入することで、発生するものと推測される。凹部４４が生じると、蓄電装置の使用時に凹部４４に電流が集中して蓄電装置の性能（出力）が低下したり、蓄電装置の寿命が短くなったりする。
【０００６】
本発明は、前記の問題に鑑みてなされたものであって、その目的は、電極を構成する活物質層上に電気的絶縁性粒子を主成分とするオーバーコート層を薄く、かつオーバーコート層に凹部の発生を抑制した状態で塗布することができる電極の製造方法を提供することにある。
【課題を解決するための手段】
【０００７】
上記課題を解決する電極の製造方法は、集電体の少なくとも一方の面に形成された活物質層の表面に電気的絶縁性のオーバーコート層が形成された電極の製造方法である。そして、前記オーバーコート層を形成するオーバーコート層形成工程は、前記オーバーコート層を構成する粒子状のオーバーコート材と、バインダとが溶媒に分散されたオーバーコート用スラリーを、前記オーバーコート用スラリー中の前記オーバーコート材の固形分率（％）が、１００×（前記オーバーコート層の膜厚）／（前記活物質層を構成する活物質の粒径）より小さいという条件で、前記活物質層が形成された前記集電体上に前記活物質層を覆うように塗布する。
【０００８】
この構成によれば、オーバーコート用スラリーは、活物質層上に塗布されて溶媒が蒸発する前の状態で、レベリング性が高く、塗布されたオーバーコート用スラリーの一部が下地である活物質層を構成する活物質粒子の隙間に進入しても、進入した部分の近くのスラリーが進入により減少した部分へ移動してスラリーの表面が平坦に保持される。そして、スラリーの表面が平坦に保持された状態でスラリーが乾燥される。そのため、塗布されたオーバーコート用スラリーが乾燥されてオーバーコート層が形成された状態において凹部が形成され難い。したがって、電極を構成する活物質層上に電気的絶縁性粒子を主成分とするオーバーコート層を薄く、かつオーバーコート層に凹部の発生を抑制した状態で塗布することができる。
【０００９】
前記電極は負極であり、前記活物質は黒鉛であり、前記オーバーコート層はセラミック層であり、前記セラミック層を形成するセラミック粒子の粒径は、前記黒鉛の粒径よりも小さいことが好ましい。この構成によれば、負極の活物質層を構成する活物質としては一般的な黒鉛粉末を使用し、オーバーコート層としても一般的なセラミック粒子を使用しても、オーバーコート層に凹部が発生し難い。
【００１０】
前記オーバーコート層形成工程は、オーバーコート用スラリーの塗布後に、乾燥手段を備え、前記オーバーコート用スラリー中の溶媒を除去することが好ましい。この構成によれば、オーバーコート用スラリーの塗工からの経過時間が短い間に乾燥が行われるため、乾燥の際に凹部が発生しても凹部の成長が抑制される。
【００１１】
前記固形分率は、１０％以上であることが好ましい。この構成によれば、オーバーコート用スラリーの活物質層への侵入の観点、及びウェット膜厚を目的の厚さに形成することが技術上難しくなく、塗工後、乾燥までの過程で、膜厚の変動も生じ難くなる。
【発明の効果】
【００１２】
本発明によれば、電極を構成する活物質層上に電気的絶縁性粒子を主成分とするオーバーコート層を薄く、かつオーバーコート層に凹部の発生を抑制した状態で塗布することができる。
【図面の簡単な説明】
【００１３】
【図１】一実施形態の電極のオーバーコート層の製造工程を示す概略図。
【図２】電極の製造方法（製造手順）を示すフローチャート。
【図３】（ａ）は一実施形態の帯状電極を幅方向に切断した断面図、（ｂ）は部分拡大模式図。
【図４】セラミックの固形分率とセラミック層の密度の関係を示すグラフ。
【図５】従来技術の電極の断面図。
【図６】その拡大部分概略平面図。
【発明を実施するための形態】
【００１４】
以下、本発明を積層型電極組立体用の電極の製造方法に具体化した一実施形態を図１〜図５にしたがって説明する。
図２に示すように、電極の製造方法は、混練工程Ｓ１と、塗工工程Ｓ２と、プレス工程Ｓ３と、オーバーコート層形成工程としてのセラミックスラリー塗工工程Ｓ４と、切断工程Ｓ５と、減圧乾燥工程Ｓ６と、打ち抜き工程Ｓ７とを備える。
【００１５】
混練工程Ｓ１は、活物質、バインダ、溶媒及び必要に応じて導電助剤、増粘剤を混練して活物質合剤（電極スラリー）を製造する。電極が正極の場合は、活物質として正極用活物質を使用し、電極が負極の場合は、活物質として負極用活物質を使用する。
【００１６】
塗工工程Ｓ２は、帯状の集電体としての帯状の金属箔に活物質合剤を塗布する工程で、表面塗工工程と裏面塗工工程とを備える。表面塗工工程では、帯状の金属箔が供給用リールから繰り出され、塗工装置で活物質合剤が帯状の金属箔の一面（表面）に塗布され、乾燥装置を経て活物質合剤が乾燥された後、巻取用リールに巻き取られる。裏面塗工工程では、表面塗工工程において、一面に活物質合剤が塗布、乾燥された後、巻取用リールに巻き取られた帯状の金属箔の他面（裏面）に、活物質合剤が塗布、乾燥された後、巻取用リールに巻き取られる。図示しない乾燥装置の内部では、８０〜１００度の熱風が供給されており、内部を通過する金属箔上の活物質合剤より溶媒が蒸発し、また、バインダ（樹脂）の作用により、活物質粒子が相互に結合される。よって、乾燥装置の通過後は、活物質粒子間に隙間が形成される。
【００１７】
プレス工程Ｓ３は、塗工工程Ｓ２で活物質合剤が塗布された帯状の金属箔（電極前駆体）をプレス（ロールプレス）し、表面の密度を上げて活物質層を形成する。このとき、塗工工程直後と比較し、活物質粒子間の隙間は狭くなるが、電解液が含浸し、イオンの通路となるためには十分な隙間が維持される。
【００１８】
セラミックスラリー塗工工程Ｓ４では、活物質層が形成された帯状の金属箔（電極前駆体）の活物質層の表面に、セラミックスラリーが塗布され、塗布後、乾燥装置を経て巻取用リールに巻き取られる。
【００１９】
切断工程Ｓ５は、セラミックスラリー塗工工程Ｓ４後の帯状の電極前駆体を切断する。この実施形態では帯状の電極前駆体を、電極一枚分の幅となるように、長手方向に切断する。
【００２０】
打ち抜き工程Ｓ７は、帯状の電極前駆体から個々の電極を打ち抜く。この実施形態では積層型電極組立体用のタブを備えた電極を打ち抜く。
前記７工程のうち、セラミックスラリー塗工工程Ｓ４を除く他の工程、即ち混練工程Ｓ１、塗工工程Ｓ２、プレス工程Ｓ３、切断工程Ｓ５、減圧乾燥工程Ｓ６及び打ち抜き工程Ｓ７は従来の電極製造工程における各工程と基本的に同様であるため、セラミックスラリー塗工工程Ｓ４について説明する。
【００２１】
図１に示すように、セラミックスラリー塗工工程Ｓ４で使用される塗工装置１０は、電極前駆体繰出し部１１と、セラミックスラリー塗工部１２と、乾燥手段としての乾燥部１３と、電極前駆体巻取り部１４とを備えている。
【００２２】
電極前駆体繰出し部１１は、帯状の電極前駆体１５がロール状に巻かれたリール１６を支持し、リール１６を回転させて電極前駆体１５を順次繰り出す。
セラミックスラリー塗工部１２は、バックアップロール１７に沿って移動する電極前駆体１５の表面に、セラミックスラリーＳをダイヘッド１８から吐出して塗布する。ダイヘッド１８は、セラミックスラリーＳが貯留される貯留部１８ａと、貯留部１８ａに貯留されたセラミックスラリーＳが吐出される吐出口１８ｂとを備えている。ダイヘッド１８の貯留部１８ａには、セラミックスラリーＳが図示しないタンクから図示しないポンプにより圧送され、吐出口１８ｂから吐出されるようになっている。バックアップロール１７は、ダイヘッド１８による電極前駆体１５に対するセラミックスラリーＳの塗布が可能な塗工位置と、ダイヘッド１８による電極前駆体１５に対するセラミックスラリーＳの塗布が不能な退避位置とにダイヘッド１８に対して相対移動可能に設けられている。
【００２３】
乾燥部１３は、電極前駆体１５の出入り口が設けられた筐体と、筐体内部に熱風を供給する加熱装置よりなり、内部を通過するセラミックスラリーＳが塗布された電極前駆体１５を乾燥する。後述する如く、セラミックスラリーＳは、セラミック粒子３６とバインダと溶媒よりなる。乾燥部１３を経ることで、セラミックスラリーＳ内の溶媒が蒸発するとともに、セラミック粒子３６間、あるいはセラミック粒子３６と負極の活物質３５との間が、バインダにより結合される。すなわち、セラミック粒子３６が活物質層３２上に固定される。電極前駆体巻取り部１４は、乾燥部１３で乾燥された帯状の電極前駆体１５を巻取用リール１９に巻き取る。
【００２４】
乾燥部１３の前後両側にはガイドロール２０ａ，２０ｂが設けられている。電極前駆体繰出し部１１とバックアップロール１７との間、ガイドロール２０ｂと電極前駆体巻取り部１４との間にはそれぞれダンサーロール２１が設けられている。ダンサーロール２１は、移動する帯状の電極前駆体１５の張力を調節して、帯状の電極前駆体１５の弛みを防止する。
【００２５】
活物質層が両面に形成されている電極前駆体１５の場合、片面にセラミックスラリーＳが塗布された電極前駆体１５が巻き取られた巻取用リール１９は、電極前駆体繰出し部１１において供給用のリールとして使用され、電極前駆体１５の他方の面に同様にしてセラミックスラリーＳが塗布される。
【００２６】
その結果、図３（ａ），（ｂ）に示すように、集電体としての金属箔３１と、金属箔３１の両面に形成された活物質層３２と、活物質層３２上に形成されたオーバーコート層としてのセラミック層３３とを備えた電極前駆体１５が形成される。活物質層３２は、電極前駆体１５の幅方向両側に活物質非塗布部３４が存在するように金属箔３１上に形成されている。
【００２７】
課題とする凹部につき、セラミックスラリーＳと活物質層３２との関係について、以下に考察する。
セラミック層３３は、膜厚が厚いと電池性能を悪化させる為、性能を維持できる範囲内で薄く形成することが好ましい。この為、セラミックスラリーＳは、塗工直後の膜厚（以降、ウェット膜厚）においても、活物質層３２に対し、数分の一以下の薄さで塗工される。しかしながら、凹部は、セラミック層３３の一部のみで発生し、且つ、活物質層３２が露出する箇所も、その内で一部に留まっている。また、セラミックスラリーＳは、帯状の電極前駆体１５への塗工直後に乾燥部１３を通過し、セラミック粒子３６同士又は活物質層３２の最外層の活物質３５との間が、バインダにより固定される。したがって、セラミックスラリーＳの活物質層３２内への侵入は、塗工から乾燥部通過までの短い時間に発生することより、凹部が発生した場合にも、セラミックスラリーＳの侵入は、活物質層３２の最外層の活物質粒子間迄に止まるものと推定される。塗膜は、一旦途切れると、表面張力により途切れた状態が維持されやすく、レベリング性が損なわれる。セラミックスラリーＳが活物質層３２の最外層に侵入した場合にも、活物質層３２の表面の塗膜が残っていれば、周囲のセラミックスラリーＳが凹部に流入しやすく、活物質の露出を抑制する効果が期待できる。従って、セラミックスラリーＳの塗工直後のウェット膜厚の厚みを、活物質の粒径よりも大きく設定し、セラミックスラリーＳの活物質層３２への侵入が発生した場合にも、活物質層３２の表面にセラミックスラリーＳの塗膜を残すことが、良好なレベリング性を維持する上で有効と考えられる。
【００２８】
上記条件に加え、セラミックスラリーＳの塗工条件には、乾燥後に形成されるセラミック層３３の膜厚という設計条件が加わる。セラミックスラリーＳ（スラリーＳ）の固形分率は、スラリー中の固形分の質量比を示すが、単位面積当たりでは膜厚との相関で示すことも出来る。前記二つの条件を、以下に関係式として示す。
【００２９】
ウェット膜厚＞活物質の平均粒径
固形分率＝１００×（スラリーＳの固形分の質量）／（スラリーＳの全質量）
＝１００×（セラミック層の厚み×比重１）
／（ウェット膜厚の厚み×比重２）
≒１００×（セラミック層の厚み）／（ウェット膜厚の厚み）
セラミック層の大部分をなすセラミック粒子は、一般的にアルミナ粒子が多用されており、アルミナ自体の比重は３．８であるが、多孔性のセラミック層を形成したときの比重(比重１)は、例えば、５０％前後の空隙率を設定した場合で、１．９前後まで下がる。セラミックスラリーＳの固形分率は、塗工性を考慮し、２０〜４０％で用いられることが多い。溶媒として一般的に用いられる水又はＮＭＰの比重は、ほぼ１である。セラミックスラリーＳの固形分率が３０％の場合、セラミックスラリーＳの比重、すなわちウェット膜の比重（比重２）は、１．８前後となる。説明を簡略化するためにバインダを省略したが、実際には樹脂であるバインダの影響により、比重１および比重２の値は、どちらも更に小さくなる。いずれにしても、一般的なセラミックスラリーＳの塗工条件の範囲では、セラミック層の比重１と、ウェット膜の比重２との値が近い為、近似的には、セラミック層の厚みとウェット膜の厚みで、固形分率と相関を示すことができる。
【００３０】
上記の式より、塗工条件として、
固形分率＜１００×（セラミック層の膜厚）／（活物質の平均粒径）
ウェット膜厚＝１００×（セラミック層の膜厚）／（固形分率）
の関係が導かれる。
【００３１】
以下に、セラミックスラリーＳの固形分率と、凹部の発生について、調べた結果を表１に示す。
本実施形態では、負極用の活物質には、平均粒径が２０μｍの黒鉛を使用した。
【００３２】
セラミックスラリーＳは、オーバーコート層を構成する粒子状のオーバーコート材としてのセラミック粒子３６とバインダとが所定の割合で溶媒に分散されている。セラミック粒子３６として平均粒径が０．５μｍのアルミナを使用し、バインダとしてＰＶＤＦ（ポリフッ化ビニリデ）を使用し、溶媒としてＮＭＰ（Ｎメチルピロリドン）を使用する。セラミック粒子とバインダとの割合は、本実施形態では、重量比でセラミック粒子９６％、バインダ４％である。ウェット膜厚は、固形分率に基づき、セラミック層３３の平均膜厚が５μｍとなるように、設定した。セラミックスラリーＳは、粘度が１００ｃｐ以下の低い値となるように調整した。
【００３３】
【表１】
0006354420.tif 000002
上記の如く、固形分率２０％以下のセラミックスラリーＳを使用し、ウェット膜厚が活物質粒径より厚くなる条件下で塗工した場合、セラミック層３３に凹部が発生しなかった。
【００３４】
なお、上記調査では、セラミック層の膜厚が５μｍとなるようにウェット膜厚を設定したが、実際に形成されたセラミック層の膜厚には、バラツキが生じた。この点につき、セラミック層を調べたところ、表１の如く、セラミック層の密度に、固形分率の変更に応じた変化が見受けられた。
【００３５】
表１に示す固形分率と密度との関係を、固形分率をｘ、密度をｙとしてグラフに示すと、図４に示すようになり、次式（１）が得られた。
ｙ＝０．０２４３８ｘ＋１．１９６３４・・・・・（１）
上記調査結果より、同じ膜厚のセラミック層を形成する場合、凹部の発生を抑制する上で、固形分率の高いセラミックスラリーＳを薄く塗工するよりも、固形分率の低いセラミックスラリーＳを用い、ウェット膜厚が活物質の粒径よりも厚くなるように塗工することが、有効であることが見出された。
【００３６】
なお、上記の如く、セラミックスラリーの活物質層への侵入の観点では、固形分率を低く設定し、ウェット膜厚を厚く設定することが有効であるが、他の観点より、固形分率を過度に低くすることは好ましくない。例えば、セラミックスラリーＳの固形分率が低下するほど、セラミックスラリーＳの粘性も下がり、ウェット膜厚を厚く形成することが、技術上難しくなる。また、塗工後、乾燥までの過程で、膜厚の変動も生じやすくなる。したがって、経験上、固形分率は、１０％以上に設定することが好ましい。
【００３７】
この実施形態によれば、以下に示す効果を得ることができる。
（１）電極の製造方法は、集電体（金属箔３１）の少なくとも一方の面に形成された活物質層３２の表面に電気的絶縁性のオーバーコート層（セラミック層３３）が形成された電極の製造方法である。そして、オーバーコート層を形成するオーバーコート層形成工程（セラミックスラリー塗工工程Ｓ４）は、オーバーコート層を構成する粒子状のオーバーコート材（セラミック粒子３６）と、バインダとが溶媒に分散されたオーバーコート用スラリー（セラミックスラリーＳ）を、オーバーコート用スラリー中のオーバーコート材の固形分率（％）が、１００×（オーバーコート層の膜厚）／（活物質層３２を構成する活物質３５の粒径）より小さいという条件で、活物質層３２が形成された集電体上に活物質層３２を覆うように塗布する。
【００３８】
この構成によれば、セラミックスラリーＳは、活物質層３２上に塗布されて溶媒が蒸発する前の状態で、レベリング性が高く、塗布されたセラミックスラリーＳの一部が下地である活物質層３２を構成する活物質粒子の隙間に進入しても、進入した部分の近くのスラリーが、進入により減少した部分へ移動してスラリーの表面が平坦に保持される。そして、スラリーの表面が平坦に保持された状態でスラリーが乾燥される。そのため、塗布されたセラミックスラリーＳが乾燥されてセラミック層３３が形成された状態において凹部が形成され難い。したがって、電極を構成する活物質層３２上に電気的絶縁性粒子を主成分とするセラミック層３３を薄く、かつセラミック層３３に凹部の発生を抑制した状態で塗布することができる。また、セラミック層３３は均一に、しかも薄く形成されるため、電気抵抗が均一で小さくなるため、電池を形成した場合に電池性能の低下、例えば、出力の低下や寿命の低下を防止することができる。
【００３９】
（２）電極は負極であり、活物質３５は黒鉛であり、オーバーコート層はセラミック層３３であり、セラミック層３３を形成するセラミック粒子３６の粒径は、黒鉛の粒径よりも小さい。この構成によれば、負極の活物質層３２を構成する活物質３５としては一般的な黒鉛粉末を使用し、オーバーコート層としても一般的なセラミック粒子を使用しても、オーバーコート層に凹部が発生し難い。
【００４０】
（３）オーバーコート材としてセラミック粒子３６が使用されているため、電気的絶縁性や耐熱性に優れ、粒径が０．５μｍ程度のものを入手し易い。
（４）オーバーコート層形成工程は、オーバーコート用スラリーの塗布後に、乾燥手段（乾燥部１３）を備え、オーバーコート用スラリー中の溶媒を除去する。この構成によれば、オーバーコート用スラリーの塗工からの経過時間が短い間に乾燥が行われるため、乾燥の際に凹部が発生しても凹部の成長が抑制される。
【００４１】
（５）オーバーコート用スラリー中のオーバーコート材の固形分率は、１０％以上である。この場合、ウェット膜厚を目的の厚さに形成することが技術上難しくなく、塗工後、乾燥までの過程で、膜厚の変動も生じ難くなる。
【００４２】
実施形態は前記に限定されるものではなく、例えば、次のように具体化してもよい。
○  セラミック粒子はアルミナに限らず、例えば、他の金属酸化物や金属窒化物であってもよい。
【００４３】
○  オーバーコート材はセラミック粒子に限らず、電気的絶縁性と必要な耐熱性を満たす材質であればよく、例えば、熱硬化性樹脂製の粒子であってもよい。
○  負極用の活物質は黒鉛に限らず、例えば、スズ系の合金化合物であってもよい。
【００４４】
○  バインダはＰＶＤＦに限らず、例えば、ＰＡＮ（ポリアクリロニトリル）であってもよい。しかし、ＰＶＤＦの方がセラミックスラリーＳを作成し易い。
○  セラミックスラリーＳは、溶媒としてＮＭＰの様な有機溶媒を使用するものに限らず、水溶性のバインダを使用する場合は水あるいはアルコールを使用してもよい。
【００４５】
○  セラミックスラリーＳを構成するセラミック粒子とバインダとの割合は、セラミック粒子９６％、バインダ４％に限らず、変更してもよい。
○  両面に活物質層３２が形成された電極前駆体１５にセラミック層３３を片面ずつ順次形成する代わりに、両面に活物質層３２が形成された電極前駆体１５の両面に、セラミック層３３を同一工程で順次形成するようにしてもよい。例えば、セラミックスラリーＳを塗布するダイヘッド１８を、電極前駆体１５を挟むように対向して２台設ける。
【００４６】
○  セラミックスラリーＳの塗布は、ダイヘッド１８を使用する方法に限らず、例えば、グラビア塗工法やコンマロールを用いるロール塗工法により塗布してもよい。セラミックスラリーＳを薄く塗布する場合は、グラビア塗工法が好ましい。
【００４７】
○  セラミックスラリーＳの粘度は、４０ｃｐ程度に限らず、１０００ｃｐ以下、好ましくは１００ｃｐ以下であってもよい。
○  電極は、負極及び正極のいずれであってもよいが、一般的に正極の場合、活物質の粒径が負極の場合に比べて小さいため、特に本願発明を適用する必要は必ずしもない。しかし、活物質の粒径とオーバーコート材の粒径との差が大きな場合には、有効である。
【００４８】
○  積層型電極組立体用の電極の製造方法に限らず、巻回型電極組立体用の電極の製造方法に適用してもよい。
○  電極は、金属箔３１の少なくとも片面に活物質層３２が形成されていればよく、両面ではなく片面に活物質層３２を有する構成であってもよい。
【００４９】
○  電極組立体が使用される二次電池は、リチウムイオン二池に限らず、ニッケル水素二次電池やニッケルカドミウム二次電池等の他の二次電池であってもよい。
以下の技術的思想（発明）は前記実施形態から把握できる。
【００５０】
（１）請求項１〜請求項４のいずれか一項に記載の発明において、前記オーバーコート用スラリーは有機溶剤系であり、前記オーバーコート材はセラミック粒子であり、前記バインダはＰＶＤＦである。
【符号の説明】
【００５１】
Ｓ…オーバーコート用スラリーとしてのセラミックスラリー、Ｓ４…オーバーコート層形成工程としてのセラミックスラリー塗工工程、１３…乾燥手段としての乾燥部、３１…集電体としての金属箔、３２…活物質層、３３…オーバーコート層としてのセラミック層、３５…活物質、３６…オーバーコート材としてのセラミック粒子。
【図１】
0006354420.tif 000003
【図２】
0006354420.tif 000004
【図３】
0006354420.tif 000005
【図４】
0006354420.tif 000006
【図５】
0006354420.tif 000007
【図６】
0006354420.tif 000008